FR 2770516 A1 19990507 FR 9813805 A 19981103 i COMPOSITION DE VERRE A BASE DE Ge-Ga-S PRESENTANT UNE CARACTERISTIQUE D'AMPLIFICATION DE LUMIERE ET APPAREIL DE COMMUNICATIONS OPTIQUES UTILISANT CETTE COMPOSITION DESCRIPTION CONTEXTE DE L'INVENTION 1. Domaine de l'invention La présente invention concerne une composition de verre pour une opération optique et, plus particulièrement, une composition de verre à base de Ge-Ga-S comprenant une matière active réalisant des opérations d'amplification de lumière et de luminescence et un appareil de communications optiques utilisant cette dernière. 2. Description de la technique apparentée Une matière de dispositif optique utilisée dans une source de lumière, telle qu'un oscillateur laser de courtes longueurs d'onde utilisé pour des communications optiques, une source super- luminescente de rayonnement et un amplificateur de rayonnement, a été développée. Toutefois, la fibre optique compatible avec une amplification d'un signal d'une longueur d'onde de 1,31 Mm dont la bande d'ondes de dispersion de Young d'un verre à base de silice n'a pas encore été développée avec succès. Dans la fabrication d'une fibre optique utilisée pour l'amplification d'un signal d'une longueur d'onde de 1,3,m, deux éléments des terres rares sont fournis en tant que matière active. A savoir, il est fournie une fibre optique utilisant une composition de verre dans laquelle le néodymium (Nd) et le praséodynium (Pr) sont dopés sur un verre hôte (" glass host "). L'élément des terres rares est dopé à l'état ionique, 3+ 3+ tel que les ions Nd3+ ou Pr3+, sur un verre hôte tel que le verre à base de silice. Dans la suite, un verre qui n'est pas dopé par la matière active sera appelé verre hôte. De plus, une composition de verre représente un verre hôte dopé par une matière active. Toutefois, lorsque l'ion Pr3+ est excité et émet de la lumière, l'énergie de l'ion Pr3+ dans une composition de verre peut être libérée par une vibration de réseau du verre hôte, par exemple le verre hôte à base de silice. Etant donné que l'efficacité de l'amplification de rayonnement diminue lorsque la probabilité de production de la relaxation augmente, une matière ayant une faible énergie de vibration de réseau est nécessaire pour réduire la probabilité de relaxation. Un verre ayant un système à trois composants constitué de Ge riche en soufre, de Ga et de S peut être utilisé comme verre hôte ayant cette faible énergie de vibration de réseau. Le verre hôte mentionné ci- dessus est décrit dans le brevet américain N 5 379 149. Toutefois, le centre de la distribution de gain optique du verre hôte est situé à une longueur d'onde de 1330 nm. Par conséquent, un faible gain optique est obtenu à une longueur d'onde de 1310 nm qui est la largeur de bande de communication optique requise. Par conséquent, l'efficacité de l'amplification de rayonnement est notablement détériorée. La longueur d'onde centrale de la distribution de gain optique est déterminée par la différence d'énergie entre un état 1G4 qui est un état excité de l'ion Pr3+ et un état 3H5 qui est un état métastable. Une telle différence d'énergie est plus faible dans un verre hôte à base de sulfure que dans un verre hôte à base d'oxyde. Par conséquent, dans le verre hôte à base de sulfure, la longueur d'onde centrale de la distribution de gain optique est plus proche de 1310 nm, qui est la bande d'ondes de communications optiques voulue. RESUME DE L'INVENTION Un but de la présente invention est de fournir une composition de verre à base de Ge-Ga-S permettant de déplacer la longueur d'onde centrale d'un rayonnement amplifié vers la largeur de bande de longueur d'onde de 1310 nm, augmentant de ce fait l'efficacité de l'amplification de rayonnement. Un autre but de la présente invention est de fournir un appareil de communications optiques permettant d'augmenter l'efficacité de l'amplification de rayonnement utilisant la composition de verre ci- dessus. Par conséquent, pour atteindre le premier but, il est proposé une composition de verre comprenant un verre hôte, une matière active ajoutée au verre hôte pour réaliser des opérations de luminescence et d'amplification de rayonnement, et un ion de métal de transition ajouté au verre hôte et modifiant la distribution des gains d'amplification de rayonnement. Le verre hôte est un verre à base de Ge-Ga-S. La matière active est un ion de terre rare de la famille du lanthane. L'ion de terre rare de la famille du 3+ lanthane est un ion Pr3+. Il est préférable que l'ion de métal de transition ne possède pas un niveau d'énergie absorbant une bande d'ondes de 1310 nm. Il est particulièrement préférable que l'ion de métal de transition ne possède pas un niveau d'énergie absorbant une bande d'ondes de 1017 nm. L'ion de métal de transition est un ion Pd4, un ion Ag+ ou un ion Cu+. L'ion de métal de transition est incorporé dans le verre hôte dans une plage de 0,01% en moles à 0,2% en moles. Pour atteindre le second but, il est proposé un appareil de communications optiques comprenant des moyens pour produire un rayonnement de signal et un rayonnement de pompage et pour les fournir à une fibre optique, une fibre optique constituée d'un verre hôte, d'une matière active ajoutée au verre hôte et réalisant des opérations de luminescence et d'amplification de rayonnement, et d'un ion de métal de transition ajouté au verre hôte et modifiant la distribution des gains d'amplification de rayonnement, et des moyens pour empêcher le rayonnement émis par la fibre optique d'être renvoyé vers la fibre optique par réflexion. Le verre hôte est un verre à base de Ge-Ga-S. La matière active est un ion de terre rare de la famille du lanthane. L'ion de terre rare de la famille du 3+ lanthane est un ion Pr3+. Il est préférable que l'ion de métal de transition ne possède pas un niveau d'énergie absorbant une bande d'ondes de 1310 nm. Il est particulièrement préférable que l'ion de métal de transition ne possède pas un niveau d'énergie absorbant une bande d'ondes de 1017 nm. L'ion de métal de transition est un ion Pd4, un ion Ag+ ou un ion Cu+. L'ion de métal de transition est incorporé dans le verre hôte dans une plage de 0,01% en moles à 0,2% en moles. Les moyens pour produire le rayonnement de signal et le rayonnement de pompage et pour les fournir à une fibre optique comprennent des sous-moyens pour produire le rayonnement de signal et le rayonnement de pompage et un coupleur pour coupler le rayonnement de signal et le rayonnement de pompage. Les moyens pour empêcher le rayonnement d'être renvoyé vers la fibre optique par réflexion comprennent un isolant de Faraday (" Faraday isolator "). Selon la présente invention, il est possible d'augmenter la surface de la section transversale (" cross-sectional area ") du gain optique dans une bande d'ondes de 1310 nm et d'améliorer l'efficacité de l'amplification de rayonnement dans la bande d'ondes de 1310 nm. BREVE DESCRIPTION DES DESSINS Les buts et les avantages ci-dessus de la présente invention apparaîtront plus clairement à la lecture détaillée d'un mode de réalisation préféré de celle-ci en référence aux dessins annexés dans lesquels: la figure 1 représente schématiquement un diagramme de niveau d'énergie d'un ion Pr3; la figure 2 est un graphique représentant des surfaces de la section transversale de l'émission stimulée en fonction des longueurs d'onde de compositions de verre contenant différentes quantités d'ions de métal de transition; la figure 3 est un graphique représentant des surfaces de la section transversale de l'absorption de l'état excité en fonction des longueurs d'onde de compositions de verre contenant différentes quantités d'ions de métal de transition; la figure 4 est un graphique représentant des surfaces de la section transversale du gain de rayonnement en fonction des longueurs d'onde de compositions de verre contenant différentes quantités d'ions de métal de transition; et la figure 5 représente schématiquement un amplificateur de rayonnement utilisant la composition de verre selon la présente invention en tant que fibre optique. DESCRIPTION DES MODES DE REALISATION PREFERES Dans la suite, des modes de réalisation de la présente invention vont être décrits en détail en référence aux dessins annexés. Toutefois, la présente invention n'est pas limitée aux modes de réalisation suivants et de nombreuses variations sont possibles dans le cadre et dans l'esprit de la présente invention par un homme du métier. Les éléments représentés par les mêmes numéros de référence sont identiques. Une composition de verre présentant des caractéristiques de luminescence et d'amplification de rayonnement selon la présente invention comprend un hôte en verre, une matière active ajoutée au verre hôte et réalisant une luminescence et une amplification de rayonnement, et un ion de métal de transition ajouté au verre hôte dans une plage de 0,01% en moles à 0,2% en moles. Un verre à base de Ge-Ga-S est utilisé comme verre hôte. Les ions des terres rares, tout particulièrement les ions des terres rares de la famille du lanthane, à savoir de l'ion Ce3+ à l'ion Yb3+ du tableau périodique. Mieux encore, l'ion Pr3+ ayant un grand rayon est utilisé, pour montrer ainsi l'effet de l'addition d'un métal de transition de façon plus évidente. L'ion de métal de transition déplace la distribution de gain d'amplification de rayonnement. Les ions Pd4 et Ag peuvent être utilisés comme ion de métal de transition. Il est préférable que l'ion Cu+ soit utilisé comme ion de métal de transition. En se référant à la figure 1, lorsqu'un rayonnement de signal d'environ 1310 nm et un rayonnement de pompage d'environ 1017 nm tombent sur (est incident à) la composition de verre à base de Ge- Ga-S comprenant des ions Pr3+, les électrons de l'ion Pr3 sont excités d'un état 3H4 à un état G4. Une lumière d'une longueur d'onde d'environ 1310 nm est produite par la transmission des électrons entre l'état 1G4 excité et un état d'énergie plus faible 3H5. Toutefois, une relaxation de la vibration de réseau due à la vibration de réseau du verre hôte dopé par l'ion Pr3+, à savoir le verre hôte à base de Ge-Ga- S, et l'absorption d'un état excité de l'état 1G4 excité à un état 1D2 plus élevé peuvent avoir lieu. L'efficacité de l'amplification de rayonnement est réduite en raison de la relaxation de la vibration de réseau et de l'absorption de l'état excité. Afin d'utiliser la composition de verre à base de Ge-Ga-S 3+ comprenant un ion Pr3+, une efficacité de l'amplification de rayonnement plus élevée est nécessaire. Le procédé suivant est proposé dans le présent mode de réalisation pour augmenter l'efficacité de l'amplification de rayonnement. A savoir, le centre de la distribution de gain optique de la longueur d'onde produite par la transmission entre l'état 1G4 à l'état 3H5 est déplacé vers la longueur d'onde de 1310 nm. L'ion de métal de transition est ajouté afin de déplacer le centre de la distribution de gain optique vers la longueur d'onde de 1310 nm. De façon plus spécifique, la fonction d'onde de l'électron de l'orbitale 4f2 de l'ion Pr3+ est concentrée au centre de l'ion Pr. De plus, la fonction d'onde participant à la combinaison de l'ion Pr3+ et d'un ligand est principalement répartie sur l'enveloppe extérieure de l'ion Pr3+. Par conséquent, l'électron de l'orbitale 4f2 central et l'électron couplé sont protégés par les électrons d'une autre orbitale complète de l'ion Pr3+. Par conséquent, même si la combinaison chimique caractéristique du verre hôte dopé par l'ion Pr3+ est modifiée, cela n'affecte guère la fonction d'onde et l'état d'énergie de 3+ l'électron de l'orbitale 4f2 de l'ion Pr3+. A savoir, même si un ion de métal alcalin ou alcalino-terreux, tel qu'un ion Na ou un ion Ca+, est ajouté au verre pour constituer une structure en réseau du verre, cela n'affecte guère l'état d'énergie de l'électron de 3+ l'orbitale 4f2 de l'ion Pr3. Toutefois, un ion de métal de transition ayant une orbitale 3dn ou 4dn est ajouté au verre hôte dans le présent mode de réalisation. A ce stade, la fonction n n d'onde de l'électron de l'orbitale 3d ou 4d est largement développé vers l'enveloppe extérieure du métal de transition. Par conséquent, l'ion de métal de transition peut affecter notablement l'électron de 3+ l'orbitale 4f2 de l'ion Pr3+. Par exemple, une force répulsive entre les électrons de l'orbitale 4f2 de l'ion Pr3+ augmente en raison de l'interaction entre l'ion de métal de transition et l'ion Pr3+. De plus, la liaison covalente partielle entre l'ion Pr3+ et le ligand est réduite. Par conséquent, la différence d'énergie entre l'état 1G4 excité et l'état H5 métastable de l'ion Pr3+ augmente. La quantité de l'ion de métal de transition ajouté au verre hôte, par exemple le verre hôte à base de Ge- Ga-S, dopé par un ion de terre rare n'est pas supérieure à la solubilité dans un solide. Lorsque la quantité de l'ion de métal de transition ajouté n'est pas inférieure à la solubilité dans un solide de l'ion de métal de transition incorporé dans le verre hôte, l'ion de métal de transition incorporé peut précipiter sous forme d'un cristal fin. Le cristal fin précipité diffuse le rayonnement de signal, augmentant de ce fait la perte optique. Par conséquent, la quantité de l'ion de métal de transition ajouté est contrôlée de façon à être inférieure à la limite de solution solide du verre hôte. En outre, les ions de métaux de transition ayant un état d'énergie qui absorbe la longueur d'onde de la bande d'ondes de 1310 nm nécessaire à l'appareil d'amplification de rayonnement pour des communications optiques sont de préférence exclus, étant donné qu'ils ne concernent pas le but du présent mode de réalisation. En outre, l'ion de métal de transition absorbant le rayonnement de pompage, à savoir la longueur d'onde de la bande d'ondes de 1017 nm, est de préférence exclus. Un ion Cu+, un ion palladium (Pr4+) et un ion Ag+ peuvent être utilisés comme ion de métal de transition selon la présente invention, satisfaisant aux conditions ci-dessus. De préférence, encore, l'ion Cu+ est ajouté. A ce stade, l'ion Cu peut être ajouté au verre hôte à base de Ge-Ga-S dopé par l'ion de terre rare, par exemple l'ion Pr3+ jusqu'à la limite de solution solide. Par exemple, jusqu'à environ 0, 2% en moles d'ion Cu+ est ajouté au verre hôte. L'ion de métal de transition ajouté, par exemple l'ion Cu+, augmente la différence d'énergie entre l'état 1G4 excité et l'état 3H5 métastable. Par conséquent, la distribution du gain optique du rayonnement amplifié par la transmission est modifiée. A savoir, le centre de la distribution de gain optique est déplacé vers la bande d'ondes de 1310 nm. Par conséquent, il est possible d'augmenter l'efficacité de l'amplification de rayonnement dans la bande d'ondes de 1310 nm. Dans la suite, l'efficacité de l'amplification de rayonnement mentionnée ci-dessus du verre hôte selon la présente invention va être décrit en détail en référence à l'exemple expérimental suivant. De façon spécifique, la caractéristique optique de la composition de verre selon la présente invention est mesurée et analysée par le procédé suivant. De plus, la composition de verre selon la présente invention est formée de la façon suivante, et sa caractéristique optique est mesurée. Toutefois, la composition de verre selon la présente invention n'est pas exclusivement formée par le procédé suivant et peut être formée par une technique générale de fabrication de verre. Dans le présent exemple expérimental, le verre hôte à base de Ge-Ga-S dopé par la matière active est utilisé. Par exemple, un verre hôte Ge26Ga5S70 ayant d'excellentes caractéristiques de vibration et une excellente durabilité chimique est utilisé parmi les verres hôtes à base de Ge-Ga-S. Bien que tout type d'ion des terres rares puisse être utilisé comme 3+ matière active, l'ion Pr3+ qui est un cas représentatif o la bande d'ondes doit être déplacée, est utilisé comme matière active. A ce stade, l'ion Pr3 peut être ajouté jusqu'à environ 20% en moles. Toutefois, environ 0,1% en moles d'ion Pr3+ sont ajoutés pour convenir à l'appareil de communication optique. De plus, l'ion de métal de transition ajouté au verre hôte avec l'ion des terres rares, par exemple l'ion Cu+, peut être ajouté jusqu'à la limite de solution solide par rapport au verre hôte. Toutefois, environ 0,2% en moles d'ion Cu sont ajoutés. A ce stade, les caractéristiques optiques de trois échantillons de composition de verre auxquelles 0,05% en moles, 0,10% en moles et 0,15% en moles d'ion Cu+ ont respectivement été ajoutés sont comparées à la caractéristique optique de la composition de verre à laquelle seulement 0,1% en moles d'ion Pr3+ ont été ajoutés. Sur les figures 2, 3 et 4, la courbe représentée par O représente un cas o 0,1% en moles d'ion Pr3+ sont ajoutés au verre hôte Ge26Ga5S70. La courbe représentée par * représente un cas o 0,1% en moles 3+ d'ion Pr3+ et 0,05% en moles d'ion Cu+ sont ajoutés au verre hôte. La courbe représentée par A représente un cas o 0,1% en moles d'ion Pr3+ et 0,1% en moles d'ion Cu+ sont ajoutés au verre hôte. La courbe représentée par V représente un cas o 0,1% en moles d'ion Pr3+ et 0,15% en moles d'ion Cu+ sont ajoutés au verre hôte. La figure 2 représente le résultat de mesures des surfaces de la section transversale d'une émission stimulée en fonction des longueurs d'onde des compositions de verre respectives. On notera d'après le résultat de la figure 2 que la longueur d'onde centrale de la distribution des surfaces de la section transversale d'une émission stimulée diminue lorsque la quantité d'ion Cu+ augmente. Par conséquent, lorsque la longueur d'onde centrale de la distribution des surfaces de la section transversale d'une émission stimulée diminue, il est possible d'augmenter la surface de la section transversale d'une émission stimulée dans la bande d'ondes de 1310 nm. La figure 3 représente le résultat de mesures de surfaces de la section transversale d'une absorption de l'état excité en fonction des longueurs d'onde des compositions de verre respectives. Il ressort du résultat de la figure 3 que la longueur d'onde centrale de la distribution des surfaces de la section transversale de l'absorption de l'état excité ne bouge pratiquement pas même si la quantité de Cu+ ajouté augmente. Par conséquent, on peut conclure qu'il n'y a pas d'absorption de l'état excité due à l'ion de métal de transition ajouté, à savoir l'ion Cu+. A savoir, ceci signifie que le métal de transition n'augmente pas la transmission non radiative. La figure 4 représente le résultat de calculs de la surface de la section transversale du gain optique en fonction des longueurs d'onde des compositions de verre respectives. La distribution de longueur d'onde des surfaces de la section transversale du gain optique est obtenue à partir des résultats des figures 2 et 3. A savoir, la surface de la section transversale du gain optique est calculée par une différence entre la surface de la section transversale de l'émission stimulée représentée sur la figure 2 et la surface de la section transversale de l'absorption de l'état excité. Lorsque la quantité de Cu+ augmente d'après la figure 4, la longueur d'onde qui correspond à la valeur maximale de la surface de la section transversale du gain optique se déplace d'une bande d'ondes de 1330 nm à une bande d'ondes de 1325 nm. En particulier, les surfaces de la section transversale du gain optique respectives dans la bande d'ondes de 1310 nm utilisée comme bande d'ondes de communications optiques sont présentées dans le tableau 1. TABLEAU 1 Surfaces de la section transversale du gain optique de la bande d'ondes de 1310 nm en fonction de la quantité d'ion Cu+ ajouté. Quantité d'ion Cu' Surfaces de la section ajouté transversale du gain optique dans la bande d'ondes de 1,310,m (x '21 cm2) 0,00% en moles 5,996 0,05% en moles 6,502 0,1% en moles 6,948 0,15% en moles 7,521 En se référant à la figure 4 et au tableau 1, les surfaces de la section transversale respectives du gain optique à la bande d'ondes de 1310 nm utilisée comme bande d'ondes de communications optiques augmentent lorsque la quantité d'ion Cu+ augmente. En particulier, lorsque 0,15% en moles d'ion Cu+ sont ajoutés, les surfaces de la section transversale du gain optique à la bande d'ondes de 1310 nm augmentent d'environ 25% par rapport au cas o l'ion Cu+ n'est pas ajouté. Il ressort du résultat ci-dessus que, dans une composition de verre constituée du verre hôte à base de Ge-Ga-S, de l'ion de métal de transition, par exemple l'ion Cu+, et de la matière active, telle que l'ion de terre rare, la bande d'ondes correspondant au centre de la distribution de gain optique peut être déplacée vers une bande d'ondes autour de 1325 nm sans perte de transmittance de rayonnement du rayonnement de signal incident. Par conséquent, il est possible d'augmenter la surface de la section transversale du gain optique à la bande d'ondes de 1310 nm et d'améliorer efficacement l'efficacité de l'amplification de rayonnement à la bande d'ondes de 1310 nm. La figure 5 représente schématiquement l'appareil d'amplification de rayonnement utilisant la composition de verre selon la présente invention. Dans la suite, l'amplificateur de rayonnement pour l'amplification optique va être décrit en tant que mode de réalisation d'un appareil optique employant la composition de verre selon la présente invention. Toutefois, la présente invention n'y est pas limitée. Par conséquent, la composition de verre selon la présente invention peut être appliquée à une source de lumière telle qu'un oscillateur laser et un appareil de luminescence. De façon spécifique, l'amplificateur de rayonnement selon la présente invention comprend des moyens 500, 510 et 520 pour produire le rayonnement de pompage et le rayonnement de signal et pour fournir le rayonnement à une fibre optique 530, la fibre optique 530 étant constituée de la composition de verre selon la présente invention, et des moyens 540 pour empêcher le rayonnement émis par la fibre optique 530 d'être renvoyé par réflexion vers la fibre optique 530. A ce stade, le rayonnement de signal provenant de la source de signal 500 et le rayonnement de pompage provenant de la source laser 510, par exemple le rayonnement de pompage ayant une longueur d'onde d'une bande d'ondes d'environ 1017 nm, sont combinés et couplés dans un coupleur dispersif (" dispersive coupler ") 520. Le rayonnement combiné et couplé est fourni à la fibre optique 530. A ce stade, une partie du rayonnement combiné et couplé dans le coupleur dispersif 520 est attribuée à un dispositif de contrôle (" monitor ") 535 de façon à contrôler le rayonnement. Le rayonnement restant représentant environ 90% entre dans la fibre optique 530. De plus, un isolant de Faraday est utilisé comme moyens 540 pour empêcher le rayonnement émis par la fibre optique 530 d'être renvoyé par réflexion vers la fibre optique 530. Le rayonnement 550 qui traverse la fibre optique 530 et l'isolant de Faraday 540 se situe dans la bande d'ondes de 1310 nm. Selon la présente invention mentionnée ci-dessus, il est possible d'augmenter la surface de la section transversale du gain optique dans la bande d'ondes de 1310 nm par addition d'un ion de métal de transition, tel que l'ion Cu+, à la composition de verre à base de Ge-Ga-S à laquelle une matière active, telle que l'ion de terre rare, est ajoutée. Par conséquent, il est possible d'améliorer efficacement l'efficacité de l'amplification de rayonnement dans la bande d'ondes de 1310 nm utilisée pour les communications optiques. La présente invention n'est pas limitée aux modes de réalisation cidessus décrits et représentés, et il est entendu que de nombreuses variations sont possibles dans le cadre et l'esprit de la présente invention par un homme du métier. REVENDICATIONS 1. Composition de verre comprenant: un verre hôte; une matière active ajoutée au verre hôte pour réaliser des opérations de luminescence et d'amplification de rayonnement; et un ion de métal de transition ajouté au verre hôte et modifiant la distribution des gains d'amplification de rayonnement. 2. Composition de verre selon la revendication 1, dans laquelle le verre hôte est un verre à base de Ge- Ga-S. 3. Composition de verre selon la revendication 1, dans laquelle la matière active est un ion de terre rare de la famille du lanthane. 4. Composition de verre selon la revendication 3, dans laquelle l'ion de terre rare de la famille du lanthane est un ion Pr3+. 5. Composition de verre selon la revendication 1, dans laquelle l'ion de métal de transition ne possède pas un niveau d'énergie absorbant une bande d'ondes de 1310 nm. 6. Composition de verre selon la revendication 5, dans laquelle l'ion de métal de transition ne possède pas un niveau d'énergie absorbant une bande d'ondes de 1017 nm. 7. Composition de verre selon la revendication 1, dans laquelle l'ion de métal de transition est un ion Pd 4+, un ion Ag ou un ion Cu+. 8. Composition de verre selon la revendication 1, dans laquelle l'ion de métal de transition est incorporé dans le verre hôte dans une plage de 0,01% en moles à 0,2% en moles. 9. Appareil de communications optiques comprenant: des moyens pour produire un rayonnement de signal et un rayonnement de pompage et pour les fournir à une fibre optique; une fibre optique constituée d'un verre hôte, d'une matière active ajoutée au verre hôte et réalisant des opérations de luminescence et d'amplification de rayonnement, et d'un ion de métal de transition ajouté au verre hôte et modifiant la distribution des gains d'amplification de rayonnement; et des moyens pour empêcher le rayonnement émis par la fibre optique d'être renvoyé vers la fibre optique par réflexion. 10. Appareil selon la revendication 9, dans laquelle le verre hôte est un verre à base de Ge-Ga-S. 11. Appareil selon la revendication 9, dans laquelle la matière active est un ion de terre rare de la famille du lanthane. 12. Appareil selon la revendication 11, dans laquelle l'ion de terre rare de la famille du lanthane est un ion Pr3+ est un ion Pr 13. Appareil selon la revendication 9, dans lequel l'ion de métal de transition ne possède pas un niveau d'énergie absorbant une bande d'ondes de 1310 nm. 14. Appareil selon la revendication 13, dans lequel l'ion de métal de transition ne possède pas un niveau d'énergie absorbant une bande d'ondes de 1017 nm. 15. Appareil selon la revendication 9, dans lequel 4+ l'ion de métal de transition est un ion Pd, un ion Ag ou un ion Cu+. 16. Appareil selon la revendication 9, dans lequel l'ion de métal de transition est incorporé dans le verre hôte dans une plage de 0,01% en moles à 0,2% en moles. 17. Appareil selon la revendication 9, dans lequel les moyens pour produire le rayonnement de signal et le rayonnement de pompage et pour les fournir à la fibre optique comprennent: des sous-moyens pour produire le rayonnement de signal et le rayonnement de pompage; et un coupleur pour coupler le rayonnement de signal et le rayonnement de pompage. 18. Appareil selon la revendication 9, dans lequel les moyens pour empêcher le rayonnement d'être renvoyé vers la fibre optique par réflexion comprennent un isolant de Faraday.